(57)【要約】    【課題】  所望の色相の白色発光を得ることができ、かつ発光寿命を向上させることができる有機エレクトロルミネッセンス素子を得る。    【解決手段】  陽極１と陰極５と、陽極１及び陰極５の間に挟まれる白色発光層３とを備え、正孔輸送性材料をホスト材料として用い、白色発光層３の発光色において不足する色相を補うためのアシスト発光層６が陽極１と白色発光層３間に設けられるか、あるいは電子輸送性材料をホスト材料として用い、白色発光層３の発光色において不足する色相を補うためのアシスト発光層６が、陰極５と白色発光層３の間に設けられていることを特徴としている。【選択図】      図１
2006210746.tif 000002
【特許請求の範囲】
【請求項１】
陽極と、陰極と、前記陽極及び前記陰極の間に挟まれる白色発光層とを備える有機エレクトロルミネッセンス素子であって、
正孔輸送性材料をホスト材料として用い、前記白色発光層の発光色において不足する色相を補うためのアシスト発光層が、前記陽極と前記白色発光層の間に設けられていることを特徴とする有機エレクトロルミネッセンス素子。
【請求項２】
前記陽極と前記アシスト発光層の間に正孔輸送層が設けられていることを特徴とする請求項１に記載の有機エレクトロルミネッセンス素子。
【請求項３】
陽極と、陰極と、前記陽極及び前記陰極の間に挟まれる白色発光層とを備える有機エレクトロルミネッセンス素子であって、
電子輸送性材料をホスト材料として用い、前記白色発光層の発光色において不足する色相を補うためのアシスト発光層が、前記陰極と前記白色発光層の間に設けられていることを特徴とする有機エレクトロルミネッセンス素子。
【請求項４】
前記陰極と前記アシスト発光層の間に電子輸送層が設けられていることを特徴とする請求項３に記載の有機エレクトロルミネッセンス素子。
【請求項５】
前記アシスト発光層が、発光ピーク波長４２０〜４８０ｎｍの青色発光を示すことを特徴とする請求項１〜４のいずれか１項に記載の有機エレクトロルミネッセンス素子。
【請求項６】
前記アシスト発光層が、発光ピーク波長４８０〜５５０ｎｍの緑色発光を示すことを特徴とする請求項１〜４のいずれか１項に記載の有機エレクトロルミネッセンス素子。
【請求項７】
前記アシスト発光層が、発光ピーク波長５５０〜６５０ｎｍのオレンジ色ないし赤色発光を示すことを特徴とする請求項１〜４のいずれか１項に記載の有機エレクトロルミネッセンス素子。
【発明の詳細な説明】
【技術分野】
【０００１】
本発明は、有機エレクトロルミネッセンス素子に関するものであり、さらに詳細には白色発光の有機エレクトロルミネッセンス素子に関するものである。
【背景技術】
【０００２】
有機エレクトロルミネッセンス素子（有機ＥＬ素子）は、ディスプレイや照明への応用の観点から活発に開発が行われている。
【０００３】
特に白色発光の有機ＥＬ素子は、照明、液晶ディスプレイなどのバックライトあるいはカラーフィルタ方式の有機ＥＬディスプレイへの応用の観点から重要である。
【０００４】
従来の白色発光の有機ＥＬ素子としては、青系の発光色を示す発光層と、オレンジ系の発光色を示す発光層とを積層した構造を有するものが多く提案されている。しかしながら、このような素子構造においては、発光色の駆動電圧の変化や、発光色の経時変化が大きいという問題があった。
【０００５】
１つの発光層で白色を発光する有機ＥＬ素子としては、発光層に高分子材料を用いた素子が提案されている（非特許文献１など）。また、特許文献１においては、１つの発光層に、青色系発光材料と、少なくとも１つのフルオランテン骨格、ペンタセン骨格またはペリレン骨格を有する蛍光性化合物とを含有させた白色系有機ＥＬ素子が開示されている。
【０００６】
しかしながら、このような１つの発光層で白色を発光する従来の有機ＥＬ素子においては、色純度が不十分であり、所望の色相の白色発光を得ることができないという問題があった。例えば、青色発光ドーパントとオレンジ色発光ドーパントをホスト材料に含有させて形成した白色発光層の場合、緑色や赤色の色成分が不足するため、所望の色相の白色が得られにくい。また、１つの発光層で白色発光する有機ＥＬ素子においては、過剰な電荷が発光層から抜け出し、発光層に隣接する正孔輸送層や電子輸送層などの有機層を劣化させるため、発光寿命が短くなるという問題があることを本発明者は見出した。
【０００７】
また、特許文献２には、後述する青色発光ドーパントＢ−１が開示されている。
【特許文献１】特開２００１−２５０６９０号公報
【特許文献２】特開２００４−１３４３９６号公報
【非特許文献１】J.Kido,M.Kimura,and K.Nagai、Science、267号、1332ページ、1995年
【発明の開示】
【発明が解決しようとする課題】
【０００８】
本発明の目的は、所望の色相の白色発光を得ることができ、かつ発光寿命を向上させることができる有機ＥＬ素子を提供することにある。
【課題を解決するための手段】
【０００９】
本発明の第１の局面に従う有機ＥＬ素子は、陽極と、陰極と、陽極及び陰極の間に挟まれる白色発光層とを備え、正孔輸送性材料をホスト材料として用い、白色発光層の発光色において不足する色相を補うためのアシスト発光層が、陽極と白色発光層の間に設けられていることを特徴としている。
【００１０】
本発明の第１の局面に従えば、陽極と白色発光層の間にアシスト発光層が設けられているので、白色発光層の発光色において不足する色相を、このアシスト発光層により補うことができ、所望の色相の白色発光を得ることができる。また、陽極と白色発光層の間に、正孔輸送性材料をホスト材料として用いたアシスト発光層が設けられているので、白色発光層から抜け出た過剰な電子をアシスト発光層においてトラップし、発光に変えることができる。このため、白色発光層から漏れ出た電荷による素子の劣化を抑制することができ、発光寿命を向上させることができる。
【００１１】
陽極とアシスト発光層の間に正孔輸送層が設けられている場合には、この正孔輸送層が白色発光層から漏れ出た電子によって劣化するのを抑制することができる。
【００１２】
また、本発明の第１の局面のアシスト発光層は、正孔輸送性材料をホスト材料として用いているので、正孔輸送層として機能させることもできる。従って、正孔輸送層を設けずに、本発明のアシスト発光層を設けてもよい。
【００１３】
本発明の第２の局面に従う有機ＥＬ素子は、陽極と、陰極と、陽極及び陰極の間に挟まれる白色発光層とを備え、電子輸送性材料をホスト材料として用い、白色発光層の発光色において不足する色相を補うためのアシスト発光層が、陰極と白色発光層の間に設けられていることを特徴としている。
【００１４】
本発明の第２の局面に従えば、アシスト発光層が陰極と白色発光層の間に設けられているので、白色発光層の発光色において不足する色相を補うことができる。このため、所望の色相の白色発光を得ることができる。
【００１５】
また、陰極と白色発光層の間に、電子輸送性材料をホスト材料として用いたアシスト発光層が設けられているので、白色発光層から抜け出た正孔を、アシスト発光層によりトラップし、発光に変えることができる。このため、白色発光層から抜け出た電荷による劣化を抑制することができ、発光寿命を向上させることができる。
【００１６】
陽極とアシスト発光層の間に電子輸送層が設けられている場合、白色発光層から抜け出た正孔が電子輸送層に入る前に、アシスト発光層によりトラップされるため、電子輸送層が正孔によって劣化するのを防止することができ、発光寿命を向上させることができる。
【００１７】
本発明の第２の局面のアシスト発光層は、電子輸送性材料をホスト材料として用いているので、電子輸送層として機能させることができる。従って、電子輸送層を設けずに、アシスト発光層を設けてもよい。
【００１８】
本発明におけるアシスト発光層は、白色発光層の発光色において不足する色相を補うものであり、アシスト発光層の発光色は、得ようとする所望の色相により適宜選択される。
【００１９】
例えば、白色発光層の発光色において青色が不足する場合には、青色発光を示すアシスト発光層が設けられる。このような青色発光を示すアシスト発光層としては、例えば、発光ピーク波長４２０〜４８０ｎｍの青色発光を示すものが用いられる。
【００２０】
白色発光層の発光色において緑色が不足する場合には、緑色発光を示すアシスト発光層が用いられる。このようなアシスト発光層としては、例えば、発光ピーク波長４８０〜５５０ｎｍの緑色発光を示すものが挙げられる。
【００２１】
白色発光層の発光色においてオレンジ色ないし赤色が不足する場合には、オレンジ色ないし赤色を発光するアシスト発光層が用いられる。このようなアシスト発光層としては、例えば、発光ピーク波長５５０〜６５０ｎｍのオレンジ色ないし赤色発光を示すアシスト発光層が挙げられる。
【００２２】
本発明におけるアシスト発光層としては、ホスト材料に、発光ドーパントを含有させたものが用いられる。本発明の第１の局面においては、正孔輸送性材料をホスト材料として用いており、本発明の第２の局面では、電子輸送性材料をホスト材料として用いている。本発明の第１の局面においてホスト材料として用いられる正孔輸送性材料としては、アミン誘導体を挙げることができ、特にトリアリールアミン誘導体が好ましく用いられる。本発明の第２の局面においてホスト材料として用いられる電子輸送性材料としては、アルミニウム錯体などの金属錯体、アントラセン誘導体、ルブレン誘導体、ペリレン誘導体、アントラキノン誘導体などが挙げられる。本発明におけるホスト材料は、１種類のものを単独で用いてもよいし、２種類以上のものを混合して用いてもよい。
【００２３】
本発明のアシスト発光層において用いられる発光ドーパントは、上述のように、種々の発光色のものを用いることができる。
【００２４】
青色発光ドーパントとしては、例えば、ペリレン誘導体、アントラセン誘導体、スチリルベンゼン誘導体などが挙げられる。
【００２５】
緑色発光ドーパントとしては、例えば、クマリン誘導体、ナフタセン誘導体、アントラセン誘導体、キナクリドン誘導体、ペリレン誘導体、アルミニウム錯体などが挙げられる。
【００２６】
オレンジ色ないし赤色発光ドーパントとしては、例えば、ＤＣＭ誘導体、ローダミン誘導体、ナフタセン誘導体、ペリレン誘導体などが挙げられる。
【００２７】
アシスト発光層における発光ドーパントのホスト材料に対する濃度は、使用するドーパント材料及びホスト材料の種類及び必要とされる発光強度などに応じて適宜選択されるものであるが、一般には、１〜１０重量％の範囲内で用いることが好ましい。
【００２８】
また、本発明におけるアシスト発光層の厚みは、特に限定されるものではないが、一般には１〜１５０ｎｍの範囲内であることが好ましく、さらに好ましくは１０〜１００ｎｍの範囲内である。
【００２９】
本発明における白色発光層は、白色発光を示す有機層であれば特に限定されるものではない。しかしながら、本発明に従う好ましい実施形態においては、アントラセン誘導体、またはアントラセン誘導体及びアリールアミン誘導体の混合物からなるホスト材料と、青色発光ドーパントと、ナフタセン誘導体からなるオレンジ色発光ドーパントとを含有する白色発光層が好ましく用いられる。白色発光層の厚みは、２０〜６０ｎｍの範囲内であることが好ましい。
【００３０】
上記白色発光層において、ホスト材料に対するオレンジ色発光ドーパントの重量比（オレンジ色ドーパント／ホスト材料×１００）は、０．１〜１．０％の範囲内であることが好ましい。このような範囲内とすることにより、より良好な白色発光が得られる。
【００３１】
上記白色発光層において、青色発光の発光ピーク波長は、４２０〜４９０ｎｍの範囲内であることが好ましい。また、オレンジ色発光の発光ピーク波長は、５４０〜６４０ｎｍの範囲内であることが好ましい。このような範囲内とすることにより、良好な白色発光が得られる。
【００３２】
上記白色発光層において、青色発光のピーク波長における発光強度と、オレンジ色発光のピーク波長における発光強度の比（青色発光強度／オレンジ色発光強度）は、０．３〜５．０の範囲内であることが好ましい。このような範囲内とすることにより、図４に示すＣＩＥ１９３１色度座標において、白色系の色と認識される点線で囲まれる範囲内の色を発光することができる。
【００３３】
上記白色発光層において、ホスト材料として用いられるアントラセン誘導体としては、例えば、以下の一般式（１）で表されるものが挙げられる。
【００３４】
【化１】
2006210746.tif 000003
【００３５】
（ここで、Ａｒ1及びＡｒ2は、水素、ハロゲン、または炭素数３０以下の芳香族置換基を表し、互いに同一であっても異なっていてもよい。Ｒは、水素、ハロゲン、または炭素数５以下の脂肪族置換基を表し、アントラセン環上のいずれの置換位置にあってもよい。）
上記一般式（１）におけるＡｒ1及びＡｒ2としては、特に、フェニル基、トルイル基、ターシャリーブチルフェニル基、ビフェニル基、ナフチル基あるいはアンスリル基が好ましい。また、Ｒとしては、メチル基、ターシャリーブチル基が特に好ましい。
【００３６】
上記白色発光層において、アントラセン誘導体と混合して用いられるアリールアミン誘導体としては、以下の一般式（２）で表されるものが好ましく用いられる。
【００３７】
【化２】
2006210746.tif 000004
【００３８】
（ここで、Ａｒ1、Ａｒ2及びＡｒ3は、炭素数３０以下の芳香族置換基を表し、それぞれ互いに同一であっても異なっていてもよい。）
上記一般式（２）におけるＡｒ1、Ａｒ2及びＡｒ3としては、特に、フェニル基、トルイル基、ターシャリーブチルフェニル基、ビフェニル基、ナフチル基あるいはジフェニルアミノ基が好ましい。
【００３９】
上記白色発光層におけるアリールアミン誘導体のその他の例としては、以下の一般式（３）で表されるものが挙げられる。
【００４０】
【化３】
2006210746.tif 000005
【００４１】
（ここで、Ａｒ1〜Ａｒ4は、炭素数３０以下の芳香族置換基を表し、それぞれ互いに同一であっても異なっていてもよい。）
上記一般式（３）におけるＡｒ1〜Ａｒ4としては、特に、フェニル基、トルイル基、ターシャリーブチルフェニル基、ビフェニル基、ナフチル基、ジフェニルアミノ基が好ましい。
【００４２】
上記白色発光層において用いる青色発光ドーパントは、特に限定されるものではないが、例えば、以下の一般式（４）で表されるものが好ましく用いられる。
【００４３】
【化４】
2006210746.tif 000006
【００４４】
（ここで、Ａｒ1及びＡｒ2は、炭素数３０以下の芳香族置換基または炭素数３０以下のジアリールアミノ基を表し、それぞれ互いに同一であっても異なっていてもよい。）
上記一般式（４）におけるＡｒ1及びＡｒ2としては、特に、フェニル基、トルイル基、ターシャリーブチルフェニル基、ビフェニル基、ナフチル基、ジフェニルアミノ基、ジトルイルアミノ基が好ましい。
【００４５】
青色発光ドーパントのその他の例としては、以下の一般式（５）で表されるものが挙げられる。
【００４６】
【化５】
2006210746.tif 000007
【００４７】
（ここで、Ｒ１〜Ｒ４は、水素、ハロゲン、または炭素数５以下の脂肪族置換基を表し、それぞれ互いに同一であっても異なっていてもよい。）
上記一般式（５）におけるＲ１〜Ｒ４として、特に、メチル基、ターシャリーブチル基が好ましい。
【００４８】
上記白色発光層におけるオレンジ色発光ドーパントとしては、特に限定されないが、例えば、以下の一般式（６）で表されるものが挙げられる。
【００４９】
【化６】
2006210746.tif 000008
【００５０】
（ここで、Ａｒ1〜Ａｒ4は、水素、ハロゲン、炭素数５以下の脂肪族置換基、炭素数３０以下の芳香族置換基、または炭素数３０以下のジアリールアミノ基を表し、それぞれ互いに同一であっても異なっていてもよい。Ｒは、水素、ハロゲン、または炭素数５以下の脂肪族置換基を表し、ナフタセン環上のいずれの置換位置であってもよい。）
上記一般式（６）におけるＡｒ1〜Ａｒ4としては、特に、フェニル基、トルイル基、ターシャリーブチルフェニル基、ビフェニル基、ナフチル基、ベンゾチアゾイルフェニル基、メチルベンゾチアゾイルフェニル基、ジフェニルアミノ基、ジトルイルアミノ基が好ましい。また、Ｒとしては、特に、メチル基、ターシャリーブチル基が好ましい。
【００５１】
本発明における陽極は、有機ＥＬ素子において用いることができるものであれば特に限定されるものではなく、例えば、インジウム錫酸化物（ＩＴＯ）などのような導電性金属酸化物の薄膜が挙げられる。この上にフルオロカーボン（ＣＦｘ）層を形成したものが特に好ましく用いられる。
【００５２】
本発明における陰極は、特に限定されるものではなく、有機ＥＬ素子の陰極として用いることができるものであればよい。例えば、Ａｌなどの金属の上にＬｉＦ層を形成した陰極を用いることができる。
【発明の効果】
【００５３】
本発明によれば、所望の色相の白色発光を得ることができ、かつ発光寿命を向上させることができる。
【発明を実施するための最良の形態】
【００５４】
本発明を実施例により具体的に説明するが、本発明は以下の実施例に限定されるものではない。
【００５５】
〔有機ＥＬ素子の作製〕
（実施例１〜３及び比較例１）
実施例１及び２においては、図１に示す構造を有する有機ＥＬ素子を作製した。図１に示す有機ＥＬ素子においては、陽極１の上に、正孔輸送層２が設けられており、この上にアシスト発光層６が設けられている。アシスト発光層６の上には、白色発光層３が設けられている。白色発光層３の上には電子輸送層４が設けられており、この上に陰極５が設けられている。
【００５６】
陽極１は、ＩＴＯ（インジウム錫酸化物）の上に、厚み１ｎｍのＣＦｘ（フルオロカーボン）層を形成することにより構成されている。正孔輸送層２は、ＮＰＢから形成されており、その厚みは５０ｎｍである。
【００５７】
実施例１のアシスト発光層６は、表１に示すように、ホスト材料としてのＮＰＢに、緑色発光ドーパントとしてのｔＢｕＤＰＮをホスト材料に対して１重量％含有させることにより形成している。その厚みは１００ｎｍである。
【００５８】
実施例２のアシスト発光層６は、表１に示すように、ホスト材料としてのＮＰＢとＴＢＡＤＰＮに、青色発光ドーパントとしてのＴＢＰをホスト材料に対して１重量％となるように含有させている。ホスト材料におけるＮＰＢとＴＢＡＤＰＮの混合割合は、ＮＰＢ８０重量％、ＴＢＡＤＰＮ２０重量％である。アシスト発光層６の厚みは１００ｎｍである。
【００５９】
ホスト材料として用いているＮＰＢは、Ｎ，Ｎ′−ジ（１−ナフチル）−Ｎ，Ｎ′−ジフェニルベンジジンであり、以下の構造を有している。
【００６０】
【化７】
2006210746.tif 000009
【００６１】
緑色発光ドーパントとして用いているｔＢｕＤＰＮは、５，１２−ビス（４−ターシャリー−ブチルフェニル）ナフタセンであり、以下の構造を有している。
【００６２】
【化８】
2006210746.tif 000010
【００６３】
ホスト材料として用いているＴＢＡＤＮは、２−ターシャリー−ブチル−９，１０−ジ（２−ナフチル）アントラセンであり、以下の構造を有している。
【００６４】
【化９】
2006210746.tif 000011
【００６５】
青色発光ドーパントとして用いているＴＢＰは、２，５，８，１１−テトラ−ターシャリー−ブチルペリレンであり、以下の構造を有している。
【００６６】
【化１０】
2006210746.tif 000012
【００６７】
上記アシスト発光層６の上には、白色発光層６が設けられており、白色発光層６は、ホスト材料としてのＴＢＡＤＮに、青色発光ドーパントとしてのＢ−１と、オレンジ色発光ドーパントとしてのＮＲを含有させている。Ｂ−１の含有量は、ホスト材料に対し３重量％であり、ＮＲの含有量はホスト材料に対して０．３重量％である。白色発光層６の厚みは４０ｎｍである。
【００６８】
青色発光ドーパントとして用いているＢ−１は、１，４−ビス｛４−（ジ（ｐ−トルイル）アミノ）スチリル｝ベンゼンであり、以下の構造を有している。
【００６９】
【化１１】
2006210746.tif 000013
【００７０】
オレンジ色発光ドーパントとして用いているＮＲは、５，６，１１，１２−テトラ（２−ナフチル）ナフタセンであり、以下の構造を有している。
【００７１】
【化１２】
2006210746.tif 000014
【００７２】
白色発光層３の上には、電子輸送層４が形成されており、電子輸送層４は、Ａｌｑから形成されている。その厚みは１０ｎｍである。
【００７３】
Ａｌｑは、トリス−（８−キノリナト）アルミニウム（III）であり、以下の構造を有している。
【００７４】
【化１３】
2006210746.tif 000015
【００７５】
電子輸送層４の上には、陰極５が形成されている。陰極５は、ＬｉＦ層の上にＡｌ層を形成することにより構成されている。ＬｉＦ層の厚みは１ｎｍである。
【００７６】
実施例３においては、図２に示す有機ＥＬ素子を作製した。図２に示す有機ＥＬ素子は、正孔輸送層２の上に白色発光層３が設けられており、白色発光層３の上にアシスト発光層６が設けられている。従って、アシスト発光層６が白色発光層３と電子輸送層４の間に設けられている。
【００７７】
アシスト発光層６は、表１に示すように、ホスト材料としてのＡｌｑとルブレンに、赤色発光ドーパントであるＤＣＪＴＢをホスト材料に対して２重量％となるように含有させて形成されている。ホスト材料におけるＡｌｑとルブレンの含有割合は、Ａｌｑ８０重量％、ルブレン２０重量％である。このアシスト発光層６の厚みは１０ｎｍである。
【００７８】
上記アシスト発光層６以外の陽極１、正孔輸送層２、白色発光層３、電子輸送層４及び陽極５は、上記実施例１及び２と同様にして形成されている。
【００７９】
ホスト材料として用いているルブレンは以下の構造を有している。
【００８０】
【化１４】
2006210746.tif 000016
【００８１】
赤色発光ドーパントとして用いているＤＣＪＴＢは、（４−ジシアノメチレン）−２−ターシャリー−ブチル−６−（１，１，７，７−テトラメチルユーロリジル−９−エニル）−４Ｈ−ピランであり、以下の構造を有している。
【００８２】
【化１５】
2006210746.tif 000017
【００８３】
比較例１の有機ＥＬ素子は、実施例１〜３の有機ＥＬ素子において、アシスト発光層６を形成しない以外は、これらの実施例と同様にして作製した。
【００８４】
なお、ＣＦｘ層は、プラズマＣＶＤ法により形成し、その他の正極輸送層、白色発光層、アシスト発光層、電子輸送層、及び陰極は蒸着法により形成した。
【００８５】
〔有機ＥＬ素子の評価〕
作製した各有機ＥＬ素子について、表１に示す駆動電圧で駆動し、色度、発光効率、電力効率、及び半減寿命時間を測定した。なお、駆動電流は２０ｍＡ／ｃｍ2である。また、半減寿命時間は、一定電流（８０ｍＡ／ｃｍ2）で駆動したときの半減寿命である。測定結果を表１に示す。なお、表１において％は重量％であり、ドーパントの含有量はホスト材料に対する重量比である。また、（  ）内は厚み（単位ｎｍ）を示している。
【００８６】
【表１】
2006210746.tif 000018
【００８７】
図３は、実施例１〜３及び比較例１の発光スペクトルを示す図である。表１及び図３に示すように、実施例１〜３においては、アシスト発光層を設けることにより、緑色、青色、または赤色の色相を補うことができている。どのような色相を補うかについては、必要とされる白色発光の色相に応じて選択することができる。
【００８８】
また、表１に示すように、アシスト発光層を設けていない比較例１に比べ、アシスト発光層を設けた実施例１〜３においては、半減寿命時間が長くなっている。このことから、本発明に従いアシスト発光層を設けることにより、発光寿命を向上できることがわかる。
【図面の簡単な説明】
【００８９】
【図１】本発明に従う一実施例の有機ＥＬ素子を示す模式的断面図。
【図２】本発明に従う他の実施例の有機ＥＬ素子を示す模式的断面図。
【図３】本発明に従う実施例１〜３の有機ＥＬ素子の発光スペクトルを示す図。
【図４】ＣＩＥ１９３１色度座標における白系の色と認識される範囲（点線の範囲）を示す図。
【符号の説明】
【００９０】
１…陽極
２…正孔輸送層
３…白色発光層
４…電子輸送層
５…陰極
６…アシスト発光層
【図１】
2006210746.tif 000019
【図２】
2006210746.tif 000020
【図３】
2006210746.tif 000021
【図４】
2006210746.tif 000022